(57)【要約】【課題】混合する鉄のコストを削減でき、強度的にも優れ、海藻繁殖効果に優れた海藻用コンクリートブロックを提供する。【解決手段】カキ殻と鉄粉と骨材とセメントを混合したコンクリート製の海藻用コンクリートブロック１において、前記鉄粉は鋼材の表面を鋼製のショットブラストにより清浄した際に該鋼材から生じる鉄系微粉末を用いる。好ましくは、前記カキ殻の重量割合を１３．０〜１４．４％、前記鉄粉の重量割合を４．６〜５．８％とする。カキ殻の使用量を所定範囲内とすることにより、ブロック１の強度を確保することができ、また、鉄粉を混合することにより、ブロックの比重の低下を防止し、海藻造成用だけでなく、消波根固ブロックとしての使用も可能となる。【選択図】        図１
2004154100.tif 000002
【特許請求の範囲】
【請求項１】
カキ殻と鉄粉と骨材とセメントを混合したコンクリート製の海藻用コンクリートブロックにおいて、前記鉄粉は鋼材の表面を鋼製のショットブラストにより清浄した際に該鋼材から生じる鉄系微粉末であることを特徴とする海藻用コンクリートブロック。
【請求項２】
カキ殻と鉄粉と骨材とセメントを混合したコンクリート製の海藻用コンクリートブロックにおいて、前記カキ殻は砕片であり、前記鉄粉は鋼材の表面を鋼製のショットブラストにより清浄した際に該鋼材から生じる０．３〜１００μｍの鉄系微粉末であることを特徴とする海藻用コンクリートブロック。
【請求項３】
前記カキ殻の重量割合が２０％以下であることを特徴とする請求項１又は２記載の海藻用コンクリートブロック。
【請求項４】
前記カキ殻の重量割合が１３．０〜１４．４％、前記鉄粉の重量割合が４．６〜５．８％であることを特徴とする請求項２記載の海藻用コンクリートブロック。
【発明の詳細な説明】
【０００１】
【産業上の利用分野】
本発明は、海藻の繁殖に適した海藻用コンクリートブロックに関する。
【０００２】
【従来の技術】
従来、海での使用を考慮したコンクリートブロックとして、特許文献１には、鉄材及び貝殻をセメントで結合させてなり、かつこの鉄材が表面に露出している海草養殖用コンクリートブロックがあり、貝殻としては、牡蠣の貝殻（段落００１３段）、鉄材には、１〜５ｍｍ程度の寸法を有する鋳鉄又は鋼鉄の小片、特に屑鉄を好ましく用いることができる（段落００１４）ことが記載され、その貝殻，鉄片を粗骨材及び細骨材（段落００１７段）として使用している。
【０００３】
また、特許文献２には、かき殻と鉄粉とを含有して藻類を増殖可能にしている漁礁用ブロックがあり、この漁礁用ブロックの圧縮強度は、１５Ｍｐａ程度で、漁礁用としては十分な強度を有する（段落００２５段）と記載されている。
【０００４】
また、特許文献３には、ポーラスコンクリート着生基質部材に、骨材とほぼ同じ粒径の鉄片、又は鉄ファイバーやスラグ、或いはカキ殻を混入した海藻群落成体がある。
【０００５】
【特許文献１】
特開平５−１９２０４８号公報
【特許文献２】
特開２０００−４１５２５号公報
【特許文献３】
特開２０００−１９７４２６号公報
【０００６】
【発明が解決しようとする課題】
上記特許文献１では、１〜５ｍｍ程度の屑鉄を用いるものであるから、単に骨材を屑鉄に置き換えただけであり、特許文献２及び特許文献３でも、かき殻と鉄粉を含有することが記載されているが、好ましい大きさや割合などについては考慮されておらず、混合した鉄により海藻繁殖効果は得られたとしても、混合する鉄が屑鉄などの不均一なものでは強度の低下を招くことが予想され、一方、鉄ファイバーなどで均一なものを使用すると、その材料コストが上昇することが予想される。
【０００７】
そこで、本発明は、混合する鉄成分のコストを削減でき、強度的にも優れ、海藻繁殖効果に優れた海藻用コンクリートブロックを提供することを目的とする。
【０００８】
【課題を解決するための手段】
請求項１の発明は、カキ殻と鉄粉と骨材とセメントを混合したコンクリート製の海藻用コンクリートブロックにおいて、前記鉄粉は鋼材の表面を鋼製のショットブラストにより清浄した際に該鋼材から生じる鉄系微粉末である。
【０００９】
この請求項１の構成によれば、カキ殻を用いることにより、養殖などで発生するカキ殻の有効利用が可能となる。また、鋼材をショットブラストして生じる鉄系微粉末は、集塵機などで回収して、埋め立て処理されているのが現状であるが、その鉄系微粉末は比較的均一な品質のものであって、廃棄せずに有効利用可能となり、その用途の原材料を安価に提供でき、鉄系微粉末により海藻繁殖効果が向上する。
【００１０】
また、請求項２の発明は、カキ殻と鉄粉と骨材とセメントを混合したコンクリート製の海藻用コンクリートブロックにおいて、前記カキ殻は砕片であり、前記鉄粉は鋼材の表面を鋼製のショットブラストにより清浄した際に該鋼材から生じる０．３〜１００μｍの鉄系微粉末である。
【００１１】
この請求項２の構成によれば、カキ殻を用いることにより、養殖などで発生するカキ殻の有効利用が可能となる。また、鋼材をショットブラストして生じる鉄系微粉末は、集塵機などで回収して、埋め立て処理されているのが現状であるが、この粉塵を廃棄せずに有効利用可能となり、その用途の原材料を安価に提供でき、鉄系微粉末により海藻繁殖効果が向上する。特に、鉄粉が極めて細かい微粉末であるため、一般的に利用価値が低く、その鉄系微粉末より発生する鉄イオンによって海藻の付着が増えるとともに、良好な繁殖効果が得られる。
【００１２】
また、請求項３の発明は、前記カキ殻の重量割合が２０％以下である。
【００１３】
この請求項３の構成によれば、カキ殻の使用量を所定範囲内とすることにより、ブロックの強度を確保することができる。
【００１４】
また、請求項４の発明は、前記カキ殻の重量割合が１３．０〜１４．４％、前記鉄粉の重量割合が４．６〜５．８％である。
【００１５】
この請求項４の構成によれば、カキ殻の使用量を所定範囲内とすることにより、ブロックの強度を確保することができる。また、カキ殻を混合すると、ブロックの比重が低下するが、鉄粉を混合することにより、ブロックの比重の低下を防止し、海藻造成用だけでなく、消波根固ブロックとしての使用も可能となる。
【００１６】
【発明の実施形態】
以下、本発明の実施形態を添付の図面を参照して説明すると、図１〜図２は本発明の一実施形態を示し、同図に示すように、一例として、本発明の海藻用コンクリートブロック１は中央部２から四方に突出する脚部３，３，３，３を備え、一般的な骨材とともに、カキ殻と鉄粉とを混合してなる。
【００１７】
また、ブロック１の下面中央には凹部４を形成し、この凹部４の外側が前記脚部３，３，３，３の接地部たる接地面３Ａ，３Ａ，３Ａ，３Ａになっている。したがって、このブロック１を載置した場合、前記凹部４により前記載置面とブロック１の下面と間に隙間が形成され、ここを水が通過可能となるから、水量による前記載置面の侵食を抑制できる。尚、図中５は前記中央部２の上面に設けられた吊下げ用の係止部であり、逆Ｕ字状のフックからなる。
【００１８】
前記カキ殻は水洗い後、１〜２ｃｍ程度の砕片に形成し、骨材の代用として使用する。また、鉄粉は鋼材の表面をショットブラストにより清浄した際に該鋼材から生じる０．３〜１００μｍの鉄系微粉末である。これは、鋼材を用いた鋼製製品において、塗装などの下地処理の際に、ショットブラストにより錆を除き、清浄するためにショットブラストを用いており、ショットブラストの際、鋼材に鋼粒ショットを圧縮空気などにより吹き付けることにより鋼材表面から発生する鉄系微粉末が前記鉄粉である。
【００１９】
次に前記ブロック１の製法の一例について説明する。表１は材料使用量を示し、生コンクリートには、高炉セメント（ＢＢ）を使用し、骨材，その他の混和剤を混合してなり、その骨材の一部を前記カキ殻と鉄粉に置き換えた。
【００２０】
【表１】
2004154100.tif 000003
表１以外の材料使用量で試験を行い、カキ殻の重量割合が２０％を超えると、ブロック１の比重が低下し、所望の重量及び強度が得られないことが分かった。一方、ブロック１において微粉末である鉄粉はフィラー（石粉）の役目をなし、ブロック１の強度向上に寄与するが、その割合が多すぎると、強度が低下することが分かった。そして、使用量を変えた比較実験及び後述する使用実験により、表１の材料使用量が一番最適な割合であり、この割合の１０％前後の範囲で、カキ殻の重量割合を好ましくは１２．２〜１５．１％、前記割合の１０％前後の範囲で、鉄粉の重量割合を４．６〜５．８％とすることである。そして、カキ殻が多くなるとブロック１の強度が低下するから、カキ殻の重量割合を１５．１％以下とし、一方、カキ殻が少ないとカキ殻の処理効率が低下するため、カキ殻の重量割合を１２．２％以上とし、また、鉄粉は上述したように使用量が増えるとブロック１の強度が低下するから、鉄粉の重量割合を５．８％以下とし、鉄粉が少ないと海藻繁殖効果が得られないから、鉄粉の重量割合を４．６％以上とした。さらに、好ましくは、前記割合の５％前後の範囲で、カキ殻の重量割合を好ましくは１３．０〜１４．４％、鉄粉の重量割合を４．９〜５．５％とすると、ブロック１の強度と海藻繁殖効果に優れ、根固用などに十分な密度を得ることができる。また、上記表１の材料使用量によるブロック１では、材令２８日の圧縮強度試験で、標準養生で平均強度２１．３Ｎ／ｍｍ２となり、１８Ｎ／ｍｍ２以上の圧縮強度が得られたことから、藻場造成用のみでなく、波消根固ブロックとしても十分な強度と比重が得られた。
【００２１】
また、ブロック１の海藻増殖効果を確認するため、実験を行い、その結果を以下の表２〜７に示す。これらの表において、実験例は上記表１の材料使用量による本発明のブロック１であり、比較例はカキ殻と鉄粉を混合しないブロックである。
【００２２】
【表２】
2004154100.tif 000004
【００２３】
【表３】
2004154100.tif 000005
【００２４】
【表４】
2004154100.tif 000006
【００２５】
【表５】
2004154100.tif 000007
【００２６】
【表６】
2004154100.tif 000008
【００２７】
【表７】
2004154100.tif 000009
表２及び表５は、Ａ地区で水深２メートルに実験例と比較例のブロックを１２月に据え付け、表２は２月に、表５は４月に調査を行い、表３及び表６は、Ｂ地区で水深１．５メートルに実験例と比較例のブロックを１２月に据え付け、表３は２月に、表６は４月に調査を行い、表４及び表７は、Ｃ地区で水深２．５メートルに実験例と比較例のブロックを１２月に据え付け、表４は２月に、表５は４月に調査を行った結果である。これら表２〜表７に明らかなように、比較例に比べて実験例は、海藻類の増殖効果に優れることが確認できた。
【００２８】
このように本実施形態では、請求項１に対応して、カキ殻と鉄粉と骨材とセメントを混合したコンクリート製の海藻用コンクリートブロック１において、前記鉄粉は鋼材の表面を鋼製のショットブラストにより清浄した際に該鋼材から生じる鉄系微粉末であるから、カキ殻を用いることにより、養殖などで発生するカキ殻の有効利用が可能となり、鋼材をショットブラストして生じる鉄系微粉末は、集塵機などで回収して、埋め立て処理されているのが現状であるが、その鉄系微粉末は比較的均一な品質のものであって、廃棄せずに有効利用可能となり、その用途の原材料を安価に提供でき、鉄系微粉末により海藻繁殖効果が向上する。
【００２９】
また、このように本実施形態では、請求項２に対応して、カキ殻と鉄粉と骨材とセメントを混合したコンクリート製の海藻用コンクリートブロックにおいて、前記カキ殻は砕片であり、前記鉄粉は鋼材の表面を鋼製のショットブラストにより清浄した際に該鋼材から生じる０．３〜１００μｍの鉄系微粉末であるから、カキ殻を用いることにより、養殖などで発生するカキ殻の有効利用が可能となり、また、鋼材をショットブラストして生じる鉄系微粉末は、集塵機などで回収して、埋め立て処理されているのが現状であるが、この粉塵を廃棄せずに有効利用可能となり、その用途の原材料を安価に提供でき、鉄系微粉末により海藻繁殖効果が向上する。特に、鉄粉が極めて細かい微粉末であるため、一般的に利用価値が低く、その鉄系微粉末より発生する鉄イオンによって海藻の付着が増えるとともに、良好な繁殖効果が得られる。
【００３０】
また、このように本実施形態では、請求項３に対応して、前記カキ殻の重量割合が２０％以下であるから、カキ殻の使用量を所定範囲内とすることにより、ブロック１の強度を確保することができる。
【００３１】
また、このように本実施形態では、請求項４に対応して、前記カキ殻の重量割合が１３．０〜１４．４％、前記鉄粉の重量割合が４．６〜５．８％であるから、カキ殻の使用量を所定範囲内とすることにより、ブロック１の強度を確保することができ、また、カキ殻を混合すると、ブロックの比重が低下するが、鉄粉を混合することにより、ブロックの比重の低下を防止すると共に、強度を向上し、海藻造成用だけでなく、消波根固ブロックとしての使用も可能となる。
【００３２】
また、実施形態上の効果として、請求項１〜４のブロックにおいて、中央から四方に突出する脚部を有する略十字型に形成され、比重が２．０〜２．４トン／ｍ３で、圧縮強度が１８Ｎ／ｍｍ２以上であるから、消波根固用ブロック１として必要な強度及び重量を備え、略十字型に形成されたブロック１を被覆することにより、消波及び根固効果を得ることができる。
【００３３】
なお、本発明は上記実施形態に限定されるものではなく本発明の要旨の範囲内において種々の変形実施が可能である。
【００３４】
【発明の効果】
請求項１の発明は、前記鉄粉は鋼材の表面を鋼製のショットブラストにより清浄した際に該鋼材から生じる鉄系微粉末であり、混合する鉄成分のコストを削減でき、海藻繁殖効果に優れた海藻用コンクリートブロックを提供することができる。
【００３５】
また、請求項２の発明は、前記カキ殻は砕片であり、前記鉄粉は鋼材の表面を鋼製のショットブラストにより清浄した際に該鋼材から生じる０．３〜１００μｍの鉄系微粉末であり、混合する鉄成分のコストを削減でき、海藻繁殖効果に優れた海藻用コンクリートブロックを提供することができる。
【００３６】
また、請求項３の発明は、前記カキ殻の重量割合が２０％以下であり、混合する鉄成分のコストを削減でき、強度的にも優れ、海藻繁殖効果に優れた海藻用コンクリートブロックを提供することができる。
【００３７】
また、請求項４の発明は、前記カキ殻の重量割合が１３．０〜１４．４％、前記鉄粉の重量割合が４．９〜５．５％であり、混合する鉄成分のコストを削減でき、強度的にも優れ、海藻繁殖効果に優れた海藻用コンクリートブロックを提供することができる。
【図面の簡単な説明】
【図１】本発明の一実施形態を示すブロックの平面図である。
【図２】同上、ブロックの正面図である。
【符号の説明】
１  ブロック
【図１】
2004154100.tif 000010
【図２】
2004154100.tif 000011